표 1 에 나타내 는 성분 조성 을 갖 고 , 잔부 가 Fe 및 불가피 적 불순물 로 이루어지 는 강 을 전로 에서 용제 하 여 , 연속 주조법 으로 강 슬래브 로 했 다 . 얻 어 진 강 슬래브 를 1250 ℃ 로 가열 하 여 , 표 2 에 나타내 는 조건 으로 열간 압연 후 , 열연 강판 을 권 취하 고 , 이어서 열연 강판 에 산 세정 처리 를 실시 하 고 , 표 2 에 나타내 는 No . 1 ∼ 18 , 20 , 21 , 23 , 25 , 27 , 28 , 30 ∼ 35 , 37 , 39 에 대해서 는 , 표 2 에 나타내 는 조건 으로 열 연판 열처리 를 실시 했 다 .